(57)【要約】  水性分散媒中に、ｉ）ペルオキソチタン成分及び銅成分を含有した酸化チタン微粒子と、ｉｉ）酸化タングステン微粒子との２種類の光触媒微粒子が分散されていることを特徴とする酸化チタン・酸化タングステン複合光触媒微粒子分散液に関するもので、本発明によれば、可視光（４００〜８００ｎｍ）のみでも光触媒活性を発現し、高い抗菌性能を示し、かつ熱や紫外線曝露に対して銅の配位状態が安定で変性し難く、耐久性が高い光触媒薄膜を簡便に作製することができる銅含有酸化チタン微粒子を含む酸化チタン・酸化タングステン複合光触媒微粒子分散液等を提供できる。【特許請求の範囲】
【請求項１】
水性分散媒中に、ｉ）ペルオキソチタン成分及び銅成分を含有した酸化チタン微粒子と、ｉｉ）酸化タングステン微粒子との２種類の光触媒微粒子が分散されていることを特徴とする酸化チタン・酸化タングステン複合光触媒微粒子分散液。
【請求項２】
ｉ）の酸化チタン微粒子及びｉｉ）の酸化タングステン微粒子の分散径が、レーザー光を用いた動的散乱法により測定される体積基準の５０％累積分布径（Ｄ50）で、それぞれ５〜３０ｎｍ及び５〜１，０００ｎｍであることを特徴とする請求項１に記載の酸化チタン・酸化タングステン複合光触媒微粒子分散液。
【請求項３】
ｉ）の酸化チタン微粒子中の銅成分の含有量が、酸化チタンとのモル比（Ｔｉ／Ｃｕ）で１〜１，０００であることを特徴とする請求項１又は２に記載の酸化チタン・酸化タングステン複合光触媒微粒子分散液。
【請求項４】
ｉ）の酸化チタン微粒子中に銅成分が固溶されていることを特徴とする請求項１〜３のいずれか１項に記載の酸化チタン・酸化タングステン複合光触媒微粒子分散液。
【請求項５】
ｉ）の酸化チタン微粒子に、３ｍＷ／ｃｍ2、ピーク波長３６５ｎｍの紫外線を２００時間照射するか、又は５００℃下２時間加熱して劣化処理した後であっても、前記劣化処理前に対して、
エネルギー９，０００ｅＶ近傍のＣｕ−Ｋ端ＸＡＦＳ（Ｘ線吸収端微細構造）スペクトルの測定において、
１）ＸＡＮＥＳ（Ｘ線吸収端近傍構造）スペクトルの８，９７０〜９，０００ｅＶの範囲内に認められる吸収スペクトルの極大ピークについて、相対吸収量が０．１以上変化せず、かつ吸収エネルギー値が５％以上変化せず、
２）同測定結果のｋ3χ（ｋ）Ｃｕ−Ｋ端ＥＸＡＦＳ（広域Ｘ線吸収微細構造）スペクトルを高速フーリエ変換して得られる動径構造関数において、Ｃｕの第１〜第２配位圏と判断される２〜３Åの範囲内の極大ピーク位置が５％以上変化しないこと
の２つを同時に満たすことを特徴とする請求項１〜４のいずれか１項に記載の酸化チタン・酸化タングステン複合光触媒微粒子分散液。
【請求項６】
更に、バインダーを含有することを特徴とする請求項１〜５のいずれか１項に記載の酸化チタン・酸化タングステン複合光触媒微粒子分散液。
【請求項７】
バインダーが、ケイ素化合物系バインダーであることを特徴とする請求項６に記載の酸化チタン・酸化タングステン複合光触媒微粒子分散液。
【請求項８】
請求項１〜７のいずれか１項に記載の酸化チタン・酸化タングステン複合光触媒微粒子分散液を用いて形成される光触媒薄膜を表面に有する部材。
【請求項９】
（１）原料チタン化合物、銅化合物、塩基性物質、過酸化水素及び水性分散媒から、銅化合物を含有した前駆体水溶液を製造する工程、
（２）上記（１）の工程で製造した銅化合物を含有した前駆体水溶液を、０．１２〜４．５ＭＰａ下、８０〜２５０℃で１〜３００分間加熱し、銅含有酸化チタン微粒子分散液を得る工程、
（３）上記（２）の工程で製造した銅含有酸化チタン微粒子分散液と、酸化タングステン微粒子分散液とを混合する工程
を有することを特徴とする酸化チタン・酸化タングステン複合光触媒微粒子分散液の製造方法。
【請求項１０】
上記（３）の工程で使用する酸化タングステン微粒子分散液が、ビーズミルにより、酸化タングステン粉末を水性分散媒中で微粉砕・分散させて製造したものであることを特徴とする請求項９に記載の酸化チタン・酸化タングステン複合光触媒微粒子分散液の製造方法。
【請求項１１】
上記（２）の工程で得られた銅含有酸化チタン微粒子分散液中のペルオキソチタン成分の含有量が、酸化チタン微粒子に対して０．０５〜２質量％であることを特徴とする請求項９又は１０に記載の酸化チタン・酸化タングステン複合光触媒微粒子分散液の製造方法。
【請求項１２】
ビーズミルに使用されるビーズが、直径５〜１００μｍのジルコニア製球状ビーズであることを特徴とする請求項１０又は１１に記載の酸化チタン・酸化タングステン複合光触媒微粒子分散液の製造方法。
【発明の詳細な説明】
【技術分野】
【０００１】
本発明は、各種触媒、助触媒、抗菌剤などに使用される銅含有酸化チタン微粒子を含む酸化チタン・酸化タングステン複合光触媒微粒子分散液、その製造方法及び該分散液を用いて形成される光触媒薄膜を表面に有する部材に関し、更に詳細には、可視光（４００〜８００ｎｍ）のみでも光触媒活性を発現し、かつ熱や紫外線曝露に対して銅の配位状態が安定で変性し難く、耐久性が高い光触媒薄膜を簡便に作製することができる銅含有酸化チタン微粒子を含む酸化チタン・酸化タングステン複合光触媒微粒子分散液、その製造方法、及び該分散液を用いて形成される光触媒薄膜を表面に有する部材に関する。
【背景技術】
【０００２】
銅単体又は銅を含む金属酸化物は、工業的に多く利用されており、特に、助触媒、抗菌剤分野での活用例が多い。助触媒として使用される場合は、近年では、光触媒の可視光増感、有機合成の不斉化触媒、高分子化合物のＡＴＲＰ重合触媒、各種有機化合物の水蒸気改質触媒などに用いられている。また、銅単体又は銅イオンには抗菌性があることも古くから知られており、標的細菌の酵素阻害、膜タンパク変性、細胞小器官の構成タンパク変性によって、静菌、殺菌に至る機序が近年でも研究されている。これらの効果を期待して製造される銅含有触媒は、例えば、陽イオン交換能を持った担体に銅イオンを添加してイオン交換により固定する、あるいは担体に銅酸化物を微粒子状に担持する、などして製造され（特開平０６−０６５０１２号公報：特許文献１、特開平１１−３４９４２３号公報：特許文献２、特開２００７−１３１５５１号公報：特許文献３）、さまざまな衛生用品に使用されている。しかしながら、これらの銅含有金属酸化物は、いずれも光や熱、水分などの周囲の環境によって、銅の組成が変化しやすいため、上述の触媒増感作用や抗菌作用は、いずれも初期には高い作用が期待できるが、早くて数週間程で劣化してその効果を失うため、長期に渡ってその効果を持続する必要がある用途では問題となる。【０００３】
酸化チタンは、種々の用途、例えば、顔料、紫外線遮蔽剤、触媒、光触媒、触媒担体、吸着剤、イオン交換剤、充填剤、補強剤、セラミックス用原料、ペロブスカイト型複合酸化物等の複合酸化物の前駆体及び磁気テープの下塗り剤等に使用されている。【０００４】
中でも光触媒性酸化チタン微粒子は、４００ｎｍ以下の紫外光を含む光線の照射下で光触媒作用を有する物質である。光触媒作用とは、４００ｎｍ以下の紫外光励起によって生成し表面に拡散してきた正孔と電子がその表面に吸着している分子と共に酸化還元反応を行う作用である。この酸化還元反応により、酸化チタン表面に吸着した有機物は分解される。この光触媒作用を持った酸化チタン微粒子を基材表面に塗布し、光触媒薄膜を形成すると、励起光を照射することで、吸着した有害有機物を分解させることができることから、基材表面の清浄化、脱臭、抗菌等の用途に多用されている。その抗菌性能などを向上させるため、しばしば銅化合物と組み合わせて使用されることもあり（特開平０８−０６７８３５号公報：特許文献４）、銅化合物と酸化チタン光触媒の複合材料は特に抗菌性を必要とする用途で有望な材料である。【０００５】
また、光触媒活性を高めるために、光触媒粒子と分解対象物質との接触面積を広くとることが要求される。この要求を満たすためには、酸化チタン分散液中の酸化チタン微粒子の平均粒子径が５０ｎｍ以下であることが必要である。【０００６】
酸化チタン微粒子の一般的な製造方法としては、工業的にはイルメナイト鉱、ルチル鉱を原料とした硫酸法、塩素法（酸化チタン、技報堂出版：非特許文献１）、その他、加水分解−焼成法、有機溶媒中での反応、固相法（光触媒標準研究法、東京図書：非特許文献２）などが挙げられる。この酸化チタン微粒子を基材表面に塗布し、かつ塗布対象基材の意匠性を維持するために塗布液中への超微分散処理が行われる。一般的な微分散処理方法としては、例えば、合成した酸化チタン微粉末を有機分散剤等の分散助剤を用い、湿式分散機により分散媒中に分散する方法（特開平０１−００３０２０号公報：特許文献５、特開平０６−２７９７２５号公報：特許文献６、特開平０７−２４７１１９号公報：特許文献７、特開２００４−１８２５５８号公報：特許文献８）や、酸化チタンの表面処理により分散媒中に安定に分散する方法（特開２００５−１７０６８７号公報：特許文献９、特開２００９−１７９４９７号公報：特許文献１０）などが挙げられる。しかし、これらの製法の問題点は、平均粒子径５０ｎｍ以下の超微粒子が凝集を起こし易いため、一次粒子まで分散するためには多大な労力を必要とし、場合によっては一次粒子まで分散することが不可能な点と、分散安定性を増すために無機成分や有機成分による粒子表面の処理や界面活性剤などの分散助剤添加などが行われ、光触媒表面がこれらにより被覆されてしまうために、光触媒活性発現の阻害要因となる点である。【０００７】
また、水酸化チタンを過酸化水素で溶解したペルオキソチタン酸溶液を水熱処理することで、長期安定なアナターゼ型酸化チタン分散液を製造する方法（特開平１０−０６７５１６号公報：特許文献１１）や、ルチル型酸化チタンゾルの製造法（特開平０２−２５５５３２号公報：特許文献１２）、及び酸化チタンゾルの製造方法（特開平１０−１８２１５２号公報：特許文献１３）が開示されている。これら酸化チタン微粒子分散液は、表面処理や分散助剤を使用せずとも平均粒子径５０ｎｍ以下で分散しており、基材にコーティングすることで得られる光触媒性コーティング膜は優れた透明性や紫外光照射下での活性を示すが、これらの酸化チタンは、太陽光等に含まれる比較的波長の短い紫外領域の光（波長１０〜４００ｎｍ）の照射下では良好な光触媒作用を示すものの、蛍光灯のように可視領域の光（波長４００〜８００ｎｍ）が大部分を占める光源で照らされた室内空間では、十分な光触媒作用を発現しにくい場合がある。【０００８】
室内空間でも十分な光触媒効果が得られる可視光応答型光触媒としては、酸化タングステン光触媒体（特開２００９−１４８７００号公報：特許文献１４）が注目されている。また、銅化合物を表面に担持した酸化タングステン光触媒（特開２００９−２２６２９９号公報：特許文献１５）が開示されている。
【発明の概要】
【発明が解決しようとする課題】
【０００９】
本発明は、上記事情に鑑みなされたもので、可視光（４００〜８００ｎｍ）のみでも光触媒活性を発現し、高い抗菌性能を示し、かつ熱や紫外線曝露に対して銅の配位状態が安定で変性し難く、耐久性が高い光触媒薄膜を簡便に作製することができる銅含有酸化チタン微粒子を含む酸化チタン・酸化タングステン複合光触媒微粒子分散液、その製造方法、及び該分散液を用いて形成される光触媒薄膜を表面に有する部材を提供することを目的とする。
【課題を解決するための手段】
【００１０】
本発明者らは、上記課題を解決するために鋭意検討を行った結果、水性分散媒中に、ｉ）ペルオキソチタン成分及び銅成分を含有した酸化チタン微粒子と、ｉｉ）酸化タングステン微粒子との２種類の光触媒微粒子が分散されている酸化チタン・酸化タングステン複合光触媒微粒子分散液が、可視光（４００〜８００ｎｍ）のみでも高い光触媒活性を発現し、高い抗菌性を示し、かつ特に銅成分が酸化チタン微粒子中に固溶化されている場合には、熱や紫外線曝露に対して銅の配位状態が安定で変性し難く、耐久性が高い光触媒薄膜を簡便に作製することができることを見出し、本発明をなすに至った。【００１１】
このような銅成分が酸化チタン微粒子中に固溶化されている酸化チタン・酸化タングステン複合光触媒微粒子分散液は、例えば、銅化合物を含むペルオキソチタン酸水溶液を、高圧下、加熱して結晶化させる水熱反応によって得られるペルオキソチタン酸成分及び銅成分を含有した酸化チタン微粒子を含む銅含有酸化チタン微粒子分散液に、これとは別に予め用意された可視光応答型光触媒である酸化タングステン微粒子分散液を混合する製造方法によって得られる。【００１２】
尚、上述の通り、特許文献１５には、銅化合物を表面に担持した酸化タングステン光触媒材料が開示されているが、当該光触媒材料は、希少金属であるタングステンを多量に使用する必要があること、熱や紫外線曝露などの外的環境に対して十分安定なものではなかったこと、また、性能を高めるためには銅化合物を酸化タングステン表面にある特定の条件で担持する必要があり、製造条件が煩雑で光触媒性能にばらつきが発生しやすいことなどが課題として挙げられる。【００１３】
一方、本発明の酸化チタン・酸化タングステン複合光触媒微粒子分散液では、酸化チタンと酸化タングステンとの複合光触媒とすることにより、希少金属であるタングステンの使用量を抑制しつつ、光触媒としての性能を維持、又は向上させるものである。また、本発明の上述の製造方法によれば、銅成分が酸化チタン微粒子中に固溶された状態で存在しているため、当該分散液によって形成される光触媒薄膜は、可視光下での高い光触媒活性を発揮すると同時に、熱や紫外線曝露に対して銅の配位状態が安定で変性し難いことから、その耐久性をも高めることができるものである。そして、酸化チタンと酸化タングステンとの複合化の方法は、銅含有酸化チタン微粒子分散液と酸化タングステン微粒子分散液を混合するだけであり、簡便な方法で製造することができるものである。【００１４】
従って、本発明は、下記に示す酸化チタン・酸化タングステン複合光触媒、その製造方法、及び光触媒薄膜を表面に有する部材を提供する。
〔１〕水性分散媒中に、ｉ）ペルオキソチタン成分及び銅成分を含有した酸化チタン微粒子と、ｉｉ）酸化タングステン微粒子との２種類の光触媒微粒子が分散されていることを特徴とする酸化チタン・酸化タングステン複合光触媒微粒子分散液。
〔２〕ｉ）の酸化チタン微粒子及びｉｉ）の酸化タングステン微粒子の分散径が、レーザー光を用いた動的散乱法により測定される体積基準の５０％累積分布径（Ｄ50）で、それぞれ５〜３０ｎｍ及び５〜１，０００ｎｍであることを特徴とする〔１〕に記載の酸化チタン・酸化タングステン複合光触媒微粒子分散液。
〔３〕ｉ）の酸化チタン微粒子中の銅成分の含有量が、酸化チタンとのモル比（Ｔｉ／Ｃｕ）で１〜１，０００であることを特徴とする〔１〕又は〔２〕に記載の酸化チタン・酸化タングステン複合光触媒微粒子分散液。
〔４〕ｉ）の酸化チタン微粒子中に銅成分が固溶されていることを特徴とする〔１〕〜〔３〕のいずれかに記載の酸化チタン・酸化タングステン複合光触媒微粒子分散液。
〔５〕ｉ）の酸化チタン微粒子に、３ｍＷ／ｃｍ2、ピーク波長３６５ｎｍの紫外線を２００時間照射するか、又は５００℃下２時間加熱して劣化処理した後であっても、前記劣化処理前に対して、
エネルギー９，０００ｅＶ近傍のＣｕ−Ｋ端ＸＡＦＳ（Ｘ線吸収端微細構造）スペクトルの測定において、
１）ＸＡＮＥＳ（Ｘ線吸収端近傍構造）スペクトルの８，９７０〜９，０００ｅＶの範囲内に認められる吸収スペクトルの極大ピークについて、相対吸収量が０．１以上変化せず、かつ吸収エネルギー値が５％以上変化せず、
２）同測定結果のｋ3χ（ｋ）Ｃｕ−Ｋ端ＥＸＡＦＳ（広域Ｘ線吸収微細構造）スペクトルを高速フーリエ変換して得られる動径構造関数において、Ｃｕの第１〜第２配位圏と判断される２〜３Åの範囲内の極大ピーク位置が５％以上変化しないこと
の２つを同時に満たすことを特徴とする〔１〕〜〔４〕のいずれかに記載の酸化チタン・酸化タングステン複合光触媒微粒子分散液。
〔６〕更に、バインダーを含有することを特徴とする〔１〕〜〔５〕のいずれかに記載の酸化チタン・酸化タングステン複合光触媒微粒子分散液。
〔７〕バインダーが、ケイ素化合物系バインダーであることを特徴とする〔６〕に記載の酸化チタン・酸化タングステン複合光触媒微粒子分散液。
〔８〕〔１〕〜〔７〕のいずれかに記載の酸化チタン・酸化タングステン複合光触媒微粒子分散液を用いて形成される光触媒薄膜を表面に有する部材。
〔９〕（１）原料チタン化合物、銅化合物、塩基性物質、過酸化水素及び水性分散媒から、銅化合物を含有した前駆体水溶液を製造する工程、
（２）上記（１）の工程で製造した銅化合物を含有した前駆体水溶液を、０．１２〜４．５ＭＰａ下、８０〜２５０℃で１〜３００分間加熱し、銅含有酸化チタン微粒子分散液を得る工程、
（３）上記（２）の工程で製造した銅含有酸化チタン微粒子分散液と、酸化タングステン微粒子分散液とを混合する工程
を有することを特徴とする酸化チタン・酸化タングステン複合光触媒微粒子分散液の製造方法。
〔１０〕上記（３）の工程で使用する酸化タングステン微粒子分散液が、ビーズミルにより、酸化タングステン粉末を水性分散媒中で微粉砕・分散させて製造したものであることを特徴とする〔９〕に記載の酸化チタン・酸化タングステン複合光触媒微粒子分散液の製造方法。
〔１１〕上記（２）の工程で得られた銅含有酸化チタン微粒子分散液中のペルオキソチタン成分の含有量が、酸化チタン微粒子に対して０．０５〜２質量％であることを特徴とする〔９〕又は〔１０〕に記載の酸化チタン・酸化タングステン複合光触媒微粒子分散液の製造方法。
〔１２〕ビーズミルに使用されるビーズが、直径５〜１００μｍのジルコニア製球状ビーズであることを特徴とする〔１０〕又は〔１１〕に記載の酸化チタン・酸化タングステン複合光触媒微粒子分散液の製造方法。
【発明の効果】
【００１５】
本発明によれば、可視光（４００〜８００ｎｍ）のみでも光触媒活性を発現し、高い抗菌性能を示し、かつ熱や紫外線曝露に対して銅の配位状態が安定で変性し難く、耐久性が高い光触媒薄膜を簡便に作製することができる銅含有酸化チタン微粒子を含む酸化チタン・酸化タングステン複合光触媒微粒子分散液、その製造方法、及び該分散液を用いて形成される光触媒薄膜を表面に有する部材を提供することができる。
【発明を実施するための形態】
【００１６】
以下、本発明の酸化チタン・酸化タングステン複合光触媒微粒子分散液、その製造方法、及び該分散液を用いて形成される光触媒薄膜を表面に有する部材について詳細に説明する。
〔酸化チタン・酸化タングステン複合光触媒微粒子分散液〕
本発明の酸化チタン・酸化タングステン複合光触媒微粒子分散液は、例えば、後述する製造方法によって得られるものであり、水性分散媒中に、ｉ）ペルオキソチタン成分及び銅成分を含有した酸化チタン微粒子と、ｉｉ）酸化タングステン微粒子との２種類の光触媒微粒子が分散された酸化チタン・酸化タングステン複合光触媒微粒子分散液である。
【００１７】
ここで、酸化チタン微粒子には、通常、ルチル型、アナターゼ型、ブルッカイト型の３つが知られているが、主として、アナターゼ型及びルチル型を利用することが好ましい。尚、ここでいう、「主として」とは、通常、酸化チタン微粒子結晶全体のうち、５０質量％以上、好ましくは７０質量％以上、更に好ましくは９０質量％以上であり、１００質量％であってもよい。
【００１８】
また、ｉ）の酸化チタン微粒子とｉｉ）の酸化タングステン微粒子とが分散される水性分散媒としては、水性溶媒が使用される。水性溶媒としては、水、及び水と任意の割合で混合される親水性有機溶媒との混合溶媒が挙げられる。水としては、例えば、脱イオン水、蒸留水、純水等が好ましい。親水性有機溶媒としては、例えば、メタノール、エタノール、イソプロパノール等のアルコールが好ましい。この場合、親水性有機溶媒の混合割合は、水性分散媒中０〜５０質量％、より好ましくは０〜２０質量％、更に好ましくは０〜１０質量％である。中でも、生産性、コスト等の点から純水が最も好ましい。
【００１９】
ｉ）の酸化チタン微粒子において、酸化チタン微粒子に含有させる銅成分は、光触媒薄膜の抗菌性能と可視光応答性を高めるためのもので、銅化合物から誘導されるものであればよく、例えば、銅の金属、酸化物、水酸化物、硝酸塩、硫酸塩、ハロゲン化物、錯化合物等が挙げられ、これらの１種又は２種類以上を組み合わせて使用してもよい。
このような酸化チタン微粒子中の銅成分の含有量は、酸化チタンとのモル比（Ｔｉ／Ｃｕ）で１〜１，０００、好ましくは１０〜２００、より好ましくは２０〜１００である。これは、モル比が１未満の場合、酸化チタン結晶の含有割合が低下し光触媒効果が十分発揮されないことがあり、１，０００超過の場合、可視光応答性が不十分となることがあるためである。
ここで、銅成分は、単に酸化チタン微粒子に混合、吸着又は担持等されるのではなく、可及的に酸化チタン微粒子から分離、脱離しないように含有させることが好ましく、特に酸化チタン微粒子の結晶格子中に固溶されて取り込まれていることが好ましい。これは、銅成分を固溶することによって、熱や紫外線曝露に対して銅の配位状態が安定で変性し難く、耐久性が高い光触媒薄膜を形成することができるためである。このような銅成分の固溶形態は、後述する酸化チタン・酸化タングステン複合光触媒微粒子分散液の製造方法により得ることができる。尚、一部の銅成分が、酸化チタン微粒子から分離、脱離し、分散液中に溶解及び／又は分散してもよい。
【００２０】
ｉ）の酸化チタン微粒子において、酸化チタン微粒子中に含有するペルオキソチタン成分は、酸化チタン微粒子を水性分散媒中に良好に分散させる作用を有するもので、ペルオキソチタン、つまりＴｉ−Ｏ−Ｏ−Ｔｉ結合を含む酸化チタン系化合物（ペルオキソチタン錯体も包含する。）を意味するものである。このようなペルオキソチタン成分は、例えば、後述する酸化チタン・酸化タングステン複合光触媒微粒子分散液の製造方法における（１）、（２）の工程からなる銅含有酸化チタン微粒子分散液の合成過程、即ち、原料チタン化合物、塩基性物質、過酸化水素を水性分散媒中で反応させたとき生成するものである。
【００２１】
このようなペルオキソチタン成分は、ｉ）の酸化チタン微粒子中のみならず、当該微粒子が分散される水性分散媒中にも含まれていることが好ましい。
特に、後述する酸化チタン・酸化タングステン複合光触媒微粒子分散液の製造方法における（１）、（２）の工程で得られた銅含有酸化チタン微粒子分散液中のペルオキソチタン成分の含有量は、酸化チタン微粒子の全量に対して、０．０５〜２質量％、好ましくは０．０５〜１質量％である。これは、濃度が０．０５質量％未満の場合、酸化チタン微粒子が凝集し易くなることがあり、２質量％超過の場合、該分散液から得られる光触媒薄膜の光触媒効果が不十分となることがあるためである。
【００２２】
酸化チタン・酸化タングステン複合光触媒微粒子分散液において、ｉ）の酸化チタン微粒子は、レーザー光を用いた動的散乱法により測定される体積基準の５０％累積分布径（Ｄ50）（以下、「平均粒子径」ということがある。）が、５〜３０ｎｍであることが好ましく、より好ましくは５〜２０ｎｍ、更に好ましくは５〜１５ｎｍである。これは、平均粒子径が、５ｎｍ未満の場合、光触媒活性が不十分になることがあり、３０ｎｍ超過の場合、酸化タングステンとの複合化の効果が低下するためである。尚、平均粒子径を測定する装置としては、例えば、ナノトラックＵＰＡ−ＥＸ１５０（日機装（株）製）、ＬＡ−９１０（堀場製作所（株）製）等を使用することができる。
【００２３】
また、同様に測定される、ｉｉ）の酸化タングステン微粒子は、平均粒子径が、５〜１，０００ｎｍであることが好ましく、より好ましくは１０〜３００ｎｍ、更に好ましくは５０〜２００ｎｍである。これは、平均粒子径が、５ｎｍ未満の場合、光触媒活性が不十分になることがあり、１，０００ｎｍ超過の場合、酸化タングステン微粒子が沈殿しやすく、酸化チタンとの複合化の効果が低下するためである。
尚、ｉ）の酸化チタン微粒子及びｉｉ）の酸化タングステン微粒子のそれぞれの平均粒子径の測定は、通常、複合化前（混合前であって、それぞれの微粒子を含む分散液の状態）において測定される。
【００２４】
酸化チタン・酸化タングステン複合光触媒微粒子分散液の酸化チタン微粒子と酸化タングステン微粒子との合計の濃度は、０．０１〜２０質量％が好ましく、特に０．５〜１０質量％が好ましい。これは、このような濃度範囲とすることにより、当該分散液をそのまま使用し、所要の厚さの光触媒薄膜を形成するのに都合がよいためである。
【００２５】
〔酸化チタン・酸化タングステン複合光触媒微粒子分散液の製造方法〕
本発明の酸化チタン・酸化タングステン複合光触媒微粒子分散液の製造方法は、最終的に、水性分散媒中に、ｉ）ペルオキソチタン成分及び銅成分を含有した酸化チタン微粒子と、ｉｉ）酸化タングステン微粒子との２種類の光触媒微粒子が分散された状態で得られるものであり、以下の工程（１）〜（３）を有するものである。
（１）原料チタン化合物、銅化合物、塩基性物質、過酸化水素及び水性分散媒から、銅化合物を含有した前駆体水溶液を製造する工程、
（２）上記（１）の工程で製造した銅化合物を含有した前駆体水溶液を、０．１２〜４．５ＭＰａ下、８０〜２５０℃で加熱し、銅含有酸化チタン微粒子分散液を得る工程、
（３）上記（２）の工程で製造した銅含有酸化チタン微粒子分散液と、酸化タングステン微粒子分散液とを混合する工程。
【００２６】
・工程（１）：
工程（１）では、原料チタン化合物、銅化合物、塩基性物質及び過酸化水素を水性分散媒中で反応させることにより、銅化合物を含有した前駆体水溶液を製造する。反応方法としては、水性分散媒中の原料チタン化合物に塩基性物質を添加して水酸化チタンとし、不純物イオンを除去し、過酸化水素を添加して溶解せしめた後に銅化合物を添加して、銅化合物を含有した前駆体水溶液とする方法でも、水性分散媒中の原料チタン化合物に銅化合物を添加した後に塩基性物質を添加して銅含有水酸化チタンとし、不純物イオンを除去したのち過酸化水素を添加して溶解し銅化合物を含有した前駆体水溶液とする方法でもよい。
【００２７】
ここで、原料チタン化合物としては、例えば、チタンの塩酸塩、硝酸塩、硫酸塩等の無機酸塩、蟻酸、クエン酸、蓚酸、乳酸、グリコール酸等の有機酸塩、これらの水溶液にアルカリを添加して加水分解することにより析出させた水酸化チタン等が挙げられ、これらの１種又は２種類以上を組み合わせて使用してもよい。
【００２８】
銅化合物、水性分散媒としては、それぞれ前述のものが、前述の配合となるように使用される。尚、原料チタン化合物と水性分散媒とから形成される原料チタン化合物水溶液の濃度は、６０質量％以下、特に３０質量％以下であることが好ましい。濃度の下限は適宜選定されるが、通常、１質量％以上であることが好ましい。
【００２９】
塩基性物質は、原料チタン化合物を水酸化チタンにすると共に、前駆体成分を水性分散媒中で安定化させるためのもので、例えば、水酸化ナトリウム、水酸化カリウム等のアルカリ金属又はアルカリ土類金属の水酸化物、アンモニア、アルカノールアミン、アルキルアミン等のアミン化合物が挙げられ、原料チタン化合物水溶液のｐＨを７以上、特にｐＨ７〜１０になるような量で添加、使用される。尚、塩基性物質は、上記水性分散媒と共に適当な濃度の水溶液にして使用してもよい。
【００３０】
過酸化水素は、上記原料チタン化合物又は水酸化チタンを溶解するためのものであり、通常、過酸化水素水の形態で使用される。過酸化水素の添加量は、Ｔｉ、Ｃｕの合計モル数の１．５〜１０倍モルとすることが好ましい。また、この過酸化水素を添加して原料チタン化合物又は水酸化チタンを溶解する反応における反応温度は、５〜６０℃とすることが好ましく、反応時間は、３０分〜２４時間とすることが好ましい。
【００３１】
こうして得られる銅化合物を含有した前駆体水溶液は、ｐＨ調整等のため、アルカリ性物質又は酸性物質を含んでいてもよい。ここでいう、アルカリ性物質としては、例えば、アンモニア、水酸化ナトリウム、水酸化カルシウム等が挙げられ、酸性物質としては、例えば、硫酸、硝酸、塩酸、炭酸、リン酸、過酸化水素等の無機酸及び蟻酸、クエン酸、蓚酸、乳酸、グリコール酸等の有機酸が挙げられる。この場合、得られた銅化合物を含有した前駆体水溶液のｐＨは、１〜７、特に４〜７であることが取り扱いの安全性の点で好ましい。
【００３２】
・工程（２）：
工程（２）では、上記（１）の工程で得られた銅化合物を含有した前駆体水溶液を、高圧下、８０〜２５０℃、好ましくは１００〜２５０℃、より好ましくは１２０〜２５０℃の温度において水熱反応に供する。反応温度は、反応効率と反応の制御性の観点から８０〜２５０℃が適切であり、その結果、銅含有酸化チタン微粒子として析出する。この場合、圧力は、０．１２〜４．５ＭＰａ程度、好ましくは０．１５〜４．５ＭＰａ程度、より好ましくは０．２０〜４．５ＭＰａ程度の高圧とし、反応時間は、１分〜３００分間、より好ましくは１分〜２４０分間とする。
【００３３】
工程（２）により、水性分散媒中に、ペルオキソチタン成分及び銅成分を含有した酸化チタン微粒子が分散されている銅含有酸化チタン微粒子分散液が得られる。尚、ここでいう、ペルオキソチタン成分は、上述した通り、Ｔｉ−Ｏ−Ｏ−Ｔｉ結合を含む酸化チタン化合物を意味し、ペルオキソチタン酸及びＴｉ（ＶＩ）と過酸化水素との反応によって生成するペルオキソチタン錯体を包含するものである。また、銅成分とは、金属銅を含む銅系化合物を意味し、上述の銅化合物を包含するものである。
【００３４】
工程（２）で得られる銅含有酸化チタン微粒子分散液中のペルオキソチタン成分の含有量、及び酸化チタン微粒子の平均粒子径については、それぞれ前述の範囲のものが、前述の理由により好ましい。
また、銅含有酸化チタン微粒子分散液の酸化チタン微粒子の濃度は、０．０１〜２０質量％が好ましく、特に０．５〜１０質量％が好ましい。これは、後述する工程（３）において、酸化タングステン微粒子分散液と共に混合せしめ、最終的な酸化チタン・酸化タングステン複合光触媒微粒子分散液を得る際、その最終的な酸化チタン微粒子と酸化タングステン微粒子との合計の濃度範囲に収まるよう予め揃えておいた方が、例えば分散液の保管、管理等作業上も都合がよいからである。
【００３５】
こうして得られる銅含有酸化チタン微粒子分散液は、銅化合物を含有したペルオキソチタン酸水溶液を、高圧下、加熱して結晶化させる水熱反応を経て製造されているため、銅成分が酸化チタン微粒子の結晶格子中に固溶されて取り込まれている。従って、特に、熱や紫外線暴露に対して銅の配位状態が安定で変性し難く、耐久性が高い光触媒薄膜を形成することができる。
【００３６】
銅含有酸化チタン微粒子分散液中の銅含有酸化チタン微粒子の熱や紫外線暴露に対する安定性は、例えば、当該分散液を１００℃で加熱乾燥することにより、銅含有酸化チタン乾燥粉末を得て、当該乾燥粉末の熱や紫外線暴露前後のＣｕ配位状態をＸＡＦＳ（Ｘ線吸収端微細構造）スペクトルの解析によって知ることができる。
【００３７】
本発明の分散液中の銅含有酸化チタン微粒子は、当該微粒子に、３ｍＷ／ｃｍ2、ピーク波長３６５ｎｍの紫外線を２００時間照射するか、又は５００℃下２時間加熱して劣化処理した後であっても、前記劣化処理前に対して、エネルギー９，０００ｅＶ近傍のＣｕ−Ｋ端ＸＡＦＳ（Ｘ線吸収端微細構造）スペクトルの測定において、
１）ＸＡＮＥＳ（Ｘ線吸収端近傍構造）スペクトルの８，９７０〜９，０００ｅＶの範囲内に認められる吸収スペクトルの極大ピークについて、相対吸収量が０．１以上変化せず、かつ吸収エネルギー値が５％以上、好ましくは４％以上、更に好ましくは３％以上変化せず、
２）同測定結果のｋ3χ（ｋ）Ｃｕ−Ｋ端ＥＸＡＦＳ（広域Ｘ線吸収微細構造）スペクトルを高速フーリエ変換して得られる動径構造関数において、Ｃｕの第１〜第２配位圏と判断される２〜３Åの範囲内の極大ピーク位置が５％以上、好ましくは４％以上、更に好ましくは３％以上変化しないこと
の２つを同時に満たすものである。
このようなＣｕ配位状態の安定性は、銅成分が、単に酸化チタン微粒子に混合、吸着又は担持等されているのではなく、酸化チタン微粒子の結晶格子中に固溶されて取り込まれていることによってもたらされるものである。
【００３８】
・工程（３）：
工程（３）では、上記（２）の工程で製造した銅含有酸化チタン微粒子分散液と、これとは別に予め用意された酸化タングステン微粒子分散液とを混合することによって、最終的な酸化チタン・酸化タングステン複合光触媒微粒子分散液を得る。混合方法は、特に限定されず、攪拌機で撹拌する方法でも、超音波分散機で分散させる方法でもよい。混合時の温度は２０〜１００℃、時間は１分〜３時間であることが好ましい。混合比率は、質量比で（ＴｉＯ2：Ｃｕ）／ＷＯ3で９９〜０．０１が好ましく、より好ましくは９〜０．１、更に好ましくは４〜０．２５である。上記質量比が９９超過若しくは０．０１未満の場合、可視光活性が不十分となることがある。
尚、ここでいう、文言上の「複合」とは、前述の酸化チタン微粒子と酸化タングステン微粒子との混合物であることを指す。つまり、酸化チタン微粒子と酸化タングステン微粒子とが、別々の粒子として、同じ分散媒中に存在していることを意味する。但し、一部において、酸化チタン微粒子と酸化タングステン微粒子とが、相互に吸着、結合等して一体化して存在していてもよい。
【００３９】
工程（３）で使用する酸化タングステン微粒子分散液は、前述の水性分散媒中に、前述の平均粒子径を有する酸化タングステン微粒子が分散されているものであれば、特に限定されない。このような酸化タングステン微粒子分散液は、例えば、直径５〜１００μｍ、好ましくは１０〜５０μｍ、より好ましくは１０〜３０μｍのジルコニア製球状ビーズを使用したビーズミル（例えば、商品名“ナノ・ゲッター”、アシザワ・ファインテック（株））により、酸化タングステン粉末を水性分散媒中で微粉砕・分散させて製造することができる。ここで、微粉砕・分散操作では、光触媒活性発現を阻害するため、有機分散剤を使用しないことが好ましい。
また、酸化タングステン微粒子分散液の酸化タングステン微粒子の濃度は、０．０１〜２０質量％が好ましく、特に０．５〜１０質量％が好ましい。これは、工程（３）において、酸化チタン微粒子分散液と共に混合せしめ、最終的な酸化チタン・酸化タングステン複合光触媒微粒子分散液を得る際、その最終的な酸化チタン微粒子と酸化タングステン微粒子との合計の濃度範囲に収まるよう予め揃えておいた方が、例えば分散液の保管、管理等作業上も都合がよいからである。
【００４０】
こうして得られる酸化チタン・酸化タングステン複合光触媒微粒子分散液には、後述する各種部材表面に該分散液を塗布し易くすると共に該微粒子を接着し易いようにする目的で、バインダー、特にはケイ素化合物系バインダーを配合比（ケイ素化合物と酸化チタンの質量比）１：９９〜９９：１、より好ましくは１０：９０〜９０：１０、更に好ましくは３０：７０〜７０：３０の範囲で添加して使用してもよい。ここで、ケイ素化合物系バインダーとは、固体状又は液体状のケイ素化合物を水性分散媒中に含んでなるケイ素化合物の、コロイド分散液、溶液又はエマルジョンであって、具体的には、コロイダルシリカ；シリケート等のケイ酸塩類溶液；シラン又はシロキサンの加水分解物エマルジョン；シリコーン樹脂エマルジョン；シリコーン−アクリル樹脂共重合体、シリコーン−ウレタン樹脂共重合体等のシリコーン樹脂と他の樹脂との共重合体のエマルジョン等を挙げることができる。
【００４１】
〔光触媒薄膜を表面に有する部材〕
本発明の酸化チタン・酸化タングステン複合光触媒微粒子分散液は、各種部材の表面に光触媒膜を形成させるために使用することができる。ここで、各種部材は、特に制限されないが、部材の材料としては、例えば、有機材料、無機材料が挙げられる。これらは、それぞれの目的、用途に応じた様々な形状を有することができる。
【００４２】
有機材料としては、例えば、塩化ビニル樹脂（ＰＶＣ）、ポリエチレン（ＰＥ）、ポリプロピレン（ＰＰ）、ポリカーボネート（ＰＣ）、アクリル樹脂、ポリアセタール、フッ素樹脂、シリコーン樹脂、エチレン−酢酸ビニル共重合体（ＥＶＡ）、アクリロニトリル−ブタジエンゴム（ＮＢＲ）、ポリエチレンテレフタレート（ＰＥＴ）、ポリエチレンナフタレート（ＰＥＮ）、ポリビニルブチラール（ＰＶＢ）、エチレン−ビニルアルコール共重合体（ＥＶＯＨ）、ポリイミド樹脂、ポリフェニレンサルファイド（ＰＰＳ）、ポリエーテルイミド（ＰＥＩ）、ポリエーテルエーテルイミド（ＰＥＥＩ）、ポリエーテルエーテルケトン（ＰＥＥＫ）、メラミン樹脂、フェノール樹脂、アクリロニトリル−ブタジエン−スチレン（ＡＢＳ）樹脂等の合成樹脂材料、天然ゴム等の天然材料、又は上記合成樹脂材料と天然材料との半合成材料が挙げられる。これらは、フィルム、シート、繊維材料、繊維製品、その他の成型品、積層体等の所要の形状、構成に製品化されていてもよい。
【００４３】
無機材料としては、例えば、非金属無機材料、金属無機材料が包含される。
非金属無機材料としては、例えば、ガラス、セラミック、石材等が挙げられる。これらは、タイル、硝子、ミラー、壁、意匠材等の様々な形に製品化されていてもよい。
【００４４】
金属無機材料としては、例えば、鋳鉄、鋼材、鉄、鉄合金、アルミニウム、アルミニウム合金、ニッケル、ニッケル合金、亜鉛ダイキャスト等が挙げられる。これらは、上記金属無機材料のメッキが施されていてもよいし、上記有機材料が塗布されていてもよいし、上記有機材料又は非金属無機材料の表面に施すメッキであってもよい。
【００４５】
各種部材表面への光触媒膜の形成方法としては、可視光応答型光触媒微粒子分散液を、例えば、上記部材表面に、スプレーコート、ディップコート等の公知の塗布方法により塗布した後、自然乾燥、熱風乾燥、遠赤外線乾燥、ＩＨ乾燥等の公知の乾燥方法により乾燥させればよく、光触媒膜の厚さも種々選定され得るが、通常、３０ｎｍ〜１０μｍの範囲が好ましい。
【００４６】
このようにして形成される光触媒膜は、透明であり、従来のように紫外領域の光（１０〜４００ｎｍ）において良好な光触媒作用を与えるばかりでなく、従来の光触媒では十分な光触媒作用を得ることができなかった可視領域の光（４００〜８００ｎｍ）のみでも優れた光触媒作用が得られるものであり、該光触媒膜が形成された各種部材は、光触媒作用により表面に吸着した有機物を分解することから、該部材表面の清浄化、脱臭、抗菌等の効果を発揮することができるものである。また、銅含有酸化チタンを使用することから、光触媒作用があまり期待できない紫外・可視光がほとんど当たらないような場所でも抗菌性を発揮することができるものである。
【実施例】
【００４７】
以下に、実施例及び比較例を示し、本発明を具体的に説明するが、本発明は以下の実施例に限定されるものではない。本発明における各種の測定は次のようにして行った。【００４８】
（１）酸化チタン微粒子及び酸化タングステン微粒子の平均粒子径（Ｄ50）
酸化チタン微粒子及び酸化タングステンの平均粒子径（Ｄ50）は、粒度分布測定装置（商品名“ナノトラック粒度分析計ＵＰＡ−ＥＸ１５０”、日機装（株））を用いて測定した。【００４９】
（２）酸化チタン微粒子に含有されるペルオキソチタン成分の存在
酸化チタン微粒子中に含有されるペルオキソチタン成分の存在は、ペルオキソ基中のＯ−Ｏ結合の存在の有無によって確認した。具体的には、得られた酸化チタン微粒子分散液を室温で自然乾燥することで得た酸化チタン微粒子の粉末を、赤外分光光度計（商品名“ＳＹＳＴＥＭ２０００”、ＰｅｒｋｉｎＥｌｍｅｒ社）で測定し、９００ｃｍ-1付近のＯ−Ｏ結合のピークの有無を確認した。【００５０】
（３）酸化チタン微粒子分散液に含有されるペルオキソチタン成分濃度
酸化チタン微粒子分散液中のペルオキソチタン成分濃度は、過酸化水素吸光光度法によって測定した。具体的には、酸化チタン微粒子分散液を硫酸酸性としてペルオキソチタン成分と反応、呈色させた後、紫外可視近赤外分光光度計（商品名“ＬＡＭＢＤＡ９５０”、Ｐｅｒｋｉｎ  Ｅｌｍｅｒ社）を用いて４１０ｎｍの波長の強度を測定し、Ｔｉ標準液との相対強度から算出した。【００５１】
（４）銅含有酸化チタンの紫外線暴露
銅含有酸化チタン乾燥粉末に対し、ＵＶ−ＬＥＤ（商品型番“ＨＬＤＬ−４３２×３３６ＵＶ３６５−ＦＮ”、シーシーエス（株））で、該サンプル表面での紫外線強度が３ｍＷ／ｃｍ2、ピーク波長３６５ｎｍになるように調整した紫外光を２００時間照射した。【００５２】
（５）銅含有酸化チタンの熱暴露
銅含有酸化チタン乾燥粉末を電気炉にて５００℃下２時間熱暴露した。【００５３】
（６）銅含有酸化チタンのＣｕ配位状態
銅含有酸化チタンのＣｕ配位状態の評価には、Ｘ線吸収分光法（ＸＡＳ）を用いた。即ち、以下のａ）〜ｃ）の手順に従い、財団法人高輝度光科学センターの大型放射光施設ＳＰｒｉｎｇ−８のビームラインＢＬ１４Ｂ２を用い、備え付けの透過法測定ユニットを使用してＣｕ−Ｋ殻吸収端のＸＡＦＳ（Ｘ線吸収端微細構造）スペクトル測定を行った。
ａ）試料調製：
各試料すべて乾燥粉末にし、厚さ０．５ｍｍのペレットにした際に吸収係数μｔが１となるように、所定量のＢＮ（窒化ホウ素、関東化学製試薬グレード）と混合し、錠剤成型機にて厚さ０．５ｍｍのペレットに成型した。
ｂ）測定：
上記ペレットを透明ＰＰ袋に封入し、ＢＬ１４Ｂ２のハッチ内オートサンプラーに全てセットし、８，８００〜９，６００ｅＶ近傍のＸ線吸収スペクトルを透過法にてすべて測定した。
ｃ）解析：
得られたスペクトルデータは、ＩｆｅＦＦｉｔのＧＵＩフロントエンド“Ａｔｈｅｎａ”，“Ａｒｔｅｍｉｓ”を使用して解析した。ＸＡＮＥＳ領域はスペクトル比較評価とし、特にスペクトルの８，９７０〜９，０００ｅＶの範囲内に認められる吸収スペクトルの極大ピークについて、劣化処理前と比較して相対吸収量が０．１以上変化せず、かつ吸収エネルギー値が元の５％以上変化しない場合に○、いずれかを満たさずにスペクトル変化が認められた場合には×と記載した。
ＥＸＡＦＳ関数ｋ3χ（ｋ）については高速フーリエ変換によって動径構造関数を得、Ｃｕの第二配位圏２から３Å内に認められるピークの位置をブランクと比較評価した。【００５４】
（７）光触媒薄膜のアセトアルデヒドガス分解性能試験（ＬＥＤ照射下）
分散液を塗布、乾燥することで作製した光触媒薄膜の活性を、アセトアルデヒドガスの分解反応により評価した。評価はバッチ式ガス分解性能評価法により行った。
具体的には、容積５Ｌの石英ガラス窓付きステンレス製セル内にＡ４サイズのＰＥＴフィルム上に５０ｍｇの光触媒薄膜を形成した評価用サンプルを設置したのち、該セルを湿度５０％に調湿した濃度５ｐｐｍのアセトアルデヒドガスで満たし、該セル上部に設置したＬＥＤ（商品型番“ＴＨ−２１１×２００ＳＷ”、シーシーエス（株）、分光分布：４００〜８００ｎｍ）で照度３０，０００ＬＵＸになるように光を照射した。薄膜上の光触媒によりアセトアルデヒドガスが分解すると、該セル中のアセトアルデヒドガス濃度が低下する。そこで、その濃度を測定することで、アセトアルデヒドガス分解量を求めることができる。アセトアルデヒドガス濃度は光音響マルチガスモニタ（商品名“ＩＮＮＯＶＡ１４１２”、ＬｕｍａＳｅｎｓｅ社製）を用いて測定し、１２時間照射後の残存アセトアルデヒドガス濃度を比較することで評価した。【００５５】
（８）光触媒薄膜の紫外線耐久性試験（ＵＶ−ＬＥＤ照射下）
上記（７）で作製した評価用サンプルをＵＶ−ＬＥＤ（商品型番“ＨＬＤＬ−４３２×３３６ＵＶ３６５−ＦＮ”、シーシーエス（株））で、該サンプル表面での紫外線強度が３ｍＷ／ｃｍ2になるように調整した紫外光を２００時間照射した。
２００時間照射後のサンプルのＬＥＤ照射下でのアセトアルデヒドガス分解性能試験を上記（７）と同様に実施し、ＵＶ曝露前と曝露後のサンプルの分解率を比較し、次の基準で評価した。
ＵＶ曝露前サンプルのアセトアルデヒドガス分解割合−ＵＶ曝露後サンプルのアセトアルデヒドガス分解割合
良好（○と表示）    ・・・  差が３０％以下。
やや不良（△と表示）・・・  差が３０％を超え、５０％以下。
不良（×と表示）    ・・・  差が５０％を超える。【００５６】
〔実施例１〕
＜酸化チタン・酸化タングステン複合光触媒微粒子分散液（α）の調製＞
３６質量％の塩化チタン（ＩＶ）水溶液に塩化銅（ＩＩ）をＴｉ／Ｃｕ（モル比）が２０となるように添加し、これを純水で１０倍に希釈した後、この水溶液に１０質量％のアンモニア水を徐々に添加して中和、加水分解することにより銅を含有する水酸化チタンの沈殿物を得た。このときの溶液のｐＨは８であった。得られた水酸化チタンの沈殿物を、純水の添加とデカンテーションを繰り返して脱イオン処理した。この脱イオン処理後の銅を含有する水酸化チタン沈殿物に過酸化水素／水酸化チタン（モル比）が６．０以上となるように３０質量％過酸化水素水を添加し、その後室温で一昼夜撹拌して十分に反応させた。その後、純水を添加して濃度調整を行うことにより、黄緑色透明の銅含有ペルオキソチタン酸溶液（ｔ−ｉ）（固形分濃度１質量％）を得た。
容積５００ｍＬのオートクレーブに、ペルオキソチタン酸溶液（ｔ−ｉ）４００ｍＬを仕込み、これを１３０℃、０．３ＭＰａの条件下、１８０分間水熱処理した。その後、オートクレーブ内の反応混合物を、サンプリング管を経由して、２５℃の水浴中に保持した容器に排出し、急速に冷却することで反応を停止させ、銅含有酸化チタン微粒子分散液（Ｔ−ｉ）を得た。
こうして得られた銅含有酸化チタン微粒子分散液（Ｔ−ｉ）から、酸化チタン微粒子の平均粒子径、酸化チタン微粒子に含有されるペルオキソチタン成分の存在、及び酸化チタン微粒子分散液に含有されるペルオキソチタン成分濃度の測定を行った。また、酸化チタン微粒子分散液を１００℃で加熱乾燥することにより、酸化チタン乾燥粉末を得ると共に、そのままのもの、上述の紫外線暴露したもの、及び上述の熱暴露したものについて、それぞれＸＡＦＳスペクトルの測定を行った。【００５７】
酸化タングステン粉末（（株）高純度化学研究所製）を、ビーズミル（商品名“ナノ・ゲッター”、アシザワ・ファインテック（株））により、水中で微粉砕・分散させた後、１μｍのフィルターを通して粗粒を除き、酸化タングステン微粒子分散液（Ｗ−ｉ）（固形分濃度１質量％）を得た。
こうして得られた酸化タングステン微粒子分散液（Ｗ−ｉ）から、酸化タングステン微粒子の平均粒子径の測定を行った。【００５８】
銅含有酸化チタン微粒子分散液（Ｔ−ｉ）と酸化タングステン微粒子分散液（Ｗ−ｉ）とを質量比で（Ｔ−ｉ）：（Ｗ−ｉ）＝５０：５０となるように混合することにより、酸化チタン・酸化タングステン複合光触媒微粒子分散液（α）を得た。【００５９】
酸化チタン・酸化タングステン複合光触媒微粒子分散液（α）に、シリカ系のバインダー（コロイダルシリカ、商品名：スノーテックス２０、日産化学工業（株）製）を、（ＴｉＯ2＋ＷＯ3）／ＳｉＯ2質量比１．５で添加し、評価用コーティング液を作製した。【００６０】
評価用コーティング液を＃７のワイヤーバーコーターによって、Ａ４サイズのＰＥＴフィルムに５０ｍｇの光触媒薄膜を形成するよう塗工し、アセトアルデヒドガス分解性能評価用サンプルを得た。この光触媒薄膜のガス分解率をバッチ式ガス分解性能評価法により測定したところ、ＬＥＤ照射１２時間後のガス分解率は１００％であった。【００６１】
上記のアセトアルデヒド分解性能測定後のサンプルに紫外線強度が３ｍＷ／ｃｍ2になるように調整したＵＶ−ＬＥＤを２００時間照射したあと、再度アセトアルデヒド分解性能測定を行なったところ、ＬＥＤ照射１２時間後のガス分解率は１００％であった（良好：○）。【００６２】
上記で作成したＡ４サイズの光触媒薄膜形成ＰＥＴフィルムを５０ｍｍ角にカットして、ＪＩＳ  Ｚ  ２８０１“抗菌加工製品‐抗菌性試験方法・抗菌効果”試験を実施した。
大腸菌に対する抗菌力試験では抗菌活性値Ｒが３．５２、黄色ブドウ球菌に対する抗菌力試験では抗菌活性値Ｒが５．１７であり、高い抗菌性を示した。【００６３】
〔実施例２〕
＜酸化チタン・酸化タングステン複合光触媒微粒子分散液（β）の調製＞
銅含有酸化チタン微粒子分散液（Ｔ−ｉ）と酸化タングステン微粒子分散液（Ｗ−ｉ）との混合比（質量比）を（Ｔ−ｉ）：（Ｗ−ｉ）＝９０：１０となるように混合した以外は、実施例１と同様にして、酸化チタン・酸化タングステン複合光触媒微粒子分散液（β）を得て、光触媒活性評価を行った。【００６４】
〔実施例３〕
＜酸化チタン・酸化タングステン複合光触媒微粒子分散液（γ）の調製＞
銅含有酸化チタン微粒子分散液（Ｔ−ｉ）と酸化タングステン微粒子分散液（Ｗ−ｉ）との混合比（質量比）を（Ｔ−ｉ）：（Ｗ−ｉ）＝３０：７０となるように混合した以外は、実施例１と同様にして、酸化チタン・酸化タングステン複合光触媒微粒子分散液（γ）を得て、光触媒活性評価を行った。【００６５】
〔実施例４〕
＜酸化チタン・酸化タングステン複合光触媒微粒子分散液（δ）の調製＞
酸化タングステン微粒子（Ｗ−ｉ）に代えて、ルミレッシュ（Ｗ−ｉｉ）（Ｃｕ／ＷＯ3系光触媒、昭和電工（株）製、固形分濃度１ｗｔ％）を使用した以外は、実施例１と同様にして、酸化チタン・酸化タングステン複合光触媒微粒子分散液（δ）を得て、光触媒活性評価を行った。【００６６】
〔実施例５〕
＜酸化チタン・酸化タングステン複合光触媒分散液（ε）の調製＞
３６質量％の塩化チタン（ＩＶ）水溶液に塩化銅（ＩＩ）をＴｉ／Ｃｕ（モル比）が２００となるように添加し、これを純水で１０倍に希釈した後、この水溶液に１０質量％のアンモニア水を徐々に添加して中和、加水分解することにより銅を含有する水酸化チタンの沈殿物を得た。このときの溶液のｐＨは８であった。得られた水酸化チタンの沈殿物を、純水の添加とデカンテーションを繰り返して脱イオン処理した。この脱イオン処理後の銅を含有する水酸化チタン沈殿物に過酸化水素／水酸化チタン（モル比）が６．０以上となるように３０質量％過酸化水素水を添加し、その後室温で一昼夜撹拌して十分に反応させた。その後、純水を添加して濃度調整を行うことにより、黄緑色透明の銅含有ペルオキソチタン酸溶液（ｔ−ｉｉ）（固形分濃度１質量％）を得た。
容積５００ｍＬのオートクレーブに、ペルオキソチタン酸溶液（ｔ−ｉｉ）４００ｍＬを仕込み、これを１３０℃、０．３ＭＰａの条件下、１８０分間水熱処理した。その後、オートクレーブ内の反応混合物を、サンプリング管を経由して、２５℃の水浴中に保持した容器に排出し、急速に冷却することで反応を停止させ、酸化チタン微粒子分散液（Ｔ−ｉｉ）を得た。
こうして得られた酸化チタン微粒子分散液（Ｔ−ｉｉ）から、酸化チタン微粒子の平均粒子径、酸化チタン微粒子に含有されるペルオキソチタン成分の存在、及び酸化チタン微粒子分散液に含有されるペルオキソチタン成分濃度の測定を行った。また、酸化チタン微粒子分散液を１００℃で加熱乾燥することにより、酸化チタン乾燥粉末を得ると共に、そのままのもの、上述の紫外線暴露したもの、及び上述の熱暴露したものについて、それぞれＸＡＦＳスペクトルの測定を行った。【００６７】
上記で得た銅含有酸化チタン微粒子分散液（Ｔ−ｉｉ）と酸化タングステン微粒子分散液（Ｗ−ｉ）とを質量比で（Ｔ−ｉｉ）：（Ｗ−ｉ）＝５０：５０となるように混合すること以外は、実施例１と同様にして、酸化チタン・酸化タングステン複合光触媒微粒子分散液（ε）を得て、光触媒活性評価を行った。【００６８】
〔実施例６〕
３６質量％の塩化チタン（ＩＶ）水溶液を純水で１０倍に希釈した後、この水溶液に１０質量％のアンモニア水を徐々に添加して中和、加水分解することにより水酸化チタンの沈殿物を得た。このときの溶液のｐＨは８であった。得られた水酸化チタンの沈殿物を、純水の添加とデカンテーションを繰り返して脱イオン処理した。この脱イオン処理後の水酸化チタン沈殿物に過酸化水素／水酸化チタン（モル比）が６．０以上となるように３０質量％過酸化水素水を添加し、その後室温で一昼夜撹拌して十分に反応させた。その後、純水を添加して濃度調整を行うことにより、黄色透明のペルオキソチタン酸溶液（ｔ−ｉｉｉ）（固形分濃度１質量％）を得た。
容積５００ｍＬのオートクレーブに、ペルオキソチタン酸溶液（ｔ−ｉｉｉ）４００ｍＬを仕込み、これを１３０℃、０．３ＭＰａの条件下、１８０分間水熱処理した。その後、オートクレーブ内の反応混合物を、サンプリング管を経由して、２５℃の水浴中に保持した容器に排出し、急速に冷却することで反応を停止させ、酸化チタン微粒子分散液（Ｔ−ｉｉｉ）を得た。
こうして得られた酸化チタン微粒子分散液（Ｔ−ｉｉｉ）から、酸化チタン微粒子の平均粒子径、酸化チタン微粒子に含有されるペルオキソチタン成分の存在、及び酸化チタン微粒子分散液に含有されるペルオキソチタン成分濃度の測定を行った。【００６９】
酸化チタン微粒子分散液（Ｔ−ｉｉｉ）に、塩化銅（ＩＩ）をＴｉ／Ｃｕ（モル比）が２０となるように添加して、酸化チタン分散液（Ｔ−ｖ）を得た。【００７０】
酸化チタン微粒子分散液（Ｔ−ｖ）と酸化タングステン微粒子分散液（Ｗ−ｉ）とを質量比で（Ｔ−ｖ）：（Ｗ−ｉ）＝５０：５０となるように混合することにより、光触媒微粒子分散液（θ）を得て、光触媒活性評価を実施例１と同様に行った。【００７１】
〔比較例１〕
銅含有酸化チタン微粒子分散液（Ｔ−ｉ）の光触媒活性評価を実施例１と同様に行った。【００７２】
〔比較例２〕
酸化タングステン微粒子分散液（Ｗ−ｉ）の光触媒活性評価を実施例１と同様に行った。【００７３】
〔比較例３〕
酸化タングステン微粒子分散液（Ｗ−ｉ）に、塩化銅（ＩＩ）をＷ／Ｃｕ（モル比）が２０となるように添加して、酸化タングステン微粒子分散液（Ｗ−ｉｉｉ）を得て、光触媒活性評価を実施例１と同様に行った。【００７４】
〔比較例４〕
酸化チタン微粒子分散液（Ｔ−ｉｉｉ）と酸化タングステン微粒子分散液（Ｗ−ｉ）とを質量比で（Ｔ−ｉｉｉ）：（Ｗ−ｉ）＝５０：５０となるように混合することにより、光触媒微粒子分散液（ζ）を得て、光触媒活性評価を実施例１と同様に行った。【００７５】
〔比較例５〕
ペルオキソチタン酸溶液（ｔ−ｉ）を、０．５ＭＰａ下、１５０℃、４２０分間水熱処理したこと以外は、実施例１と同様に銅含有酸化チタン微粒子分散液（Ｔ−ｉｖ）を得た。
こうして得られた酸化チタン微粒子分散液（Ｔ−ｉｖ）から、酸化チタン微粒子の平均粒子径、酸化チタン微粒子に含有されるペルオキソチタン成分の存在、及び酸化チタン微粒子分散液に含有されるペルオキソチタン成分濃度の測定を行った。【００７６】
酸化チタン微粒子分散液（Ｔ−ｉｖ）と酸化タングステン微粒子分散液（Ｗ−ｉ）とを質量比で（Ｔ−ｉｖ）：（Ｗ−ｉ）＝５０：５０となるように混合することにより、光触媒微粒子分散液（η）を得て、光触媒活性評価を実施例１と同様に行った。【００７７】
【表１】
2015056556.tif 000002
【００７８】
【表２】
2015056556.tif 000003
【００７９】
【表３】
2015056556.tif 000004
【００８０】
実施例１〜３と、比較例１、２の結果から、酸化チタン・酸化タングステン微粒子を複合化することで可視光応答性が高まることが分かる。【００８１】
比較例２、３の結果から、酸化タングステン微粒子に銅化合物を直接混合／担持すると可視光活性は高まるものの、ＵＶ暴露後に性能が低下することから、耐久性が低いことがわかる。【００８２】
実施例１、５と、比較例４の結果から、複合化される酸化チタンが銅を含有していると可視光活性が高まることが分かる。【００８３】
実施例１と、比較例５の結果から、酸化チタン中及び分散液中のペルオキソチタン成分濃度が低いと平均粒子径が大きくなり、可視光応答性が十分に高められないことが分かる。【００８４】
実施例６の結果から、銅成分が酸化チタン微粒子中に固溶されていない場合には、耐ＵＶ性が下がる傾向にあるものの、酸化タングステン微粒子との複合効果があることが確認できる。
【産業上の利用可能性】
【００８５】
本発明の酸化チタン・酸化タングステン微粒子分散液は、ガラス、金属等の無機物質、及び高分子フィルム（ＰＥＴフィルム等）等の有機物質からなる種々の基材に施与して光触媒薄膜を作製するのに有用であり、可視光応答性が高いため、特に室内用途での使用に好適である。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
水性分散媒中に、ｉ）ペルオキソチタン成分及び銅成分を含有した酸化チタン微粒子と、ｉｉ）酸化タングステン微粒子との２種類の光触媒微粒子が分散されている酸化チタン・酸化タングステン複合光触媒微粒子分散液であって、
ｉ）の酸化チタン微粒子中に銅成分が固溶されており、
ｉ）の酸化チタン微粒子中のペルオキソチタン成分の含有量が、酸化チタン微粒子の全量に対して０．０５〜２質量％であり、
ｉ）の酸化チタン微粒子及びｉｉ）の酸化タングステン微粒子の分散径が、レーザー光を用いた動的散乱法により測定される体積基準の５０％累積分布径（Ｄ50）で、それぞれ５〜３０ｎｍ及び５〜１，０００ｎｍであって、
可視光（４００〜８００ｎｍ）のみでも光触媒活性を発現することを特徴とする酸化チタン・酸化タングステン複合光触媒微粒子分散液。
【請求項２】
ｉ）の酸化チタン微粒子中の銅成分の含有量が、酸化チタンとのモル比（Ｔｉ／Ｃｕ）で１〜１，０００であることを特徴とする請求項１に記載の酸化チタン・酸化タングステン複合光触媒微粒子分散液。
【請求項３】
ｉ）の酸化チタン微粒子に、３ｍＷ／ｃｍ2、ピーク波長３６５ｎｍの紫外線を２００時間照射するか、又は５００℃下２時間加熱して劣化処理した後であっても、前記劣化処理前に対して、
エネルギー９，０００ｅＶ近傍のＣｕ−Ｋ端ＸＡＦＳ（Ｘ線吸収端微細構造）スペクトルの測定において、
１）ＸＡＮＥＳ（Ｘ線吸収端近傍構造）スペクトルの８，９７０〜９，０００ｅＶの範囲内に認められる吸収スペクトルの極大ピークについて、相対吸収量が０．１以上変化せず、かつ吸収エネルギー値が５％以上変化せず、
２）同測定結果のｋ3χ（ｋ）Ｃｕ−Ｋ端ＥＸＡＦＳ（広域Ｘ線吸収微細構造）スペクトルを高速フーリエ変換して得られる動径構造関数において、Ｃｕの第１〜第２配位圏と判断される２〜３Åの範囲内の極大ピーク位置が５％以上変化しないこと
の２つを同時に満たすことを特徴とする請求項１又は２に記載の酸化チタン・酸化タングステン複合光触媒微粒子分散液。
【請求項４】
更に、バインダーを含有することを特徴とする請求項１〜３のいずれか１項に記載の酸化チタン・酸化タングステン複合光触媒微粒子分散液。
【請求項５】
バインダーが、ケイ素化合物系バインダーであることを特徴とする請求項４に記載の酸化チタン・酸化タングステン複合光触媒微粒子分散液。
【請求項６】
ケイ素化合物系バインダーが、固体状又は液体状のケイ素化合物を水性分散媒中に含んでなるケイ素化合物の、コロイド分散液、溶液又はエマルジョンであって、コロイダルシリカ；ケイ酸塩類溶液；シラン、シロキサン加水分解物エマルジョン；シリコーン樹脂エマルジョン；シリコーン樹脂とアクリル樹脂又はウレタン樹脂との共重合体のエマルジョンから選ばれるものであることを特徴とする請求項５に記載の酸化チタン・酸化タングステン複合光触媒微粒子分散液。
【請求項７】
請求項１〜６のいずれか１項に記載の酸化チタン・酸化タングステン複合光触媒微粒子分散液を用いて形成される光触媒薄膜を表面に有する部材。
【請求項８】
（１）原料チタン化合物、銅化合物、塩基性物質、過酸化水素及び水性分散媒から、銅化合物を含有した前駆体水溶液を製造する工程、
（２）上記（１）の工程で製造した銅化合物を含有した前駆体水溶液を、０．１２〜４．５ＭＰａ下、８０〜２５０℃で１〜３００分間加熱し、銅含有酸化チタン微粒子分散液を得る工程、
（３）上記（２）の工程で製造した銅含有酸化チタン微粒子分散液と、酸化タングステン微粒子分散液とを混合する工程
を有する酸化チタン・酸化タングステン複合光触媒微粒子分散液の製造方法であって、
上記（２）の工程の酸化チタン微粒子中に銅成分が固溶されており、
上記（２）の工程の酸化チタン微粒子中のペルオキソチタン成分の含有量が、酸化チタン微粒子の全量に対して０．０５〜２質量％であり、
上記（３）の工程の酸化チタン微粒子及び酸化タングステン微粒子の分散径が、レーザー光を用いた動的散乱法により測定される体積基準の５０％累積分布径（Ｄ50）で、それぞれ５〜３０ｎｍ及び５〜１，０００ｎｍであって、
可視光（４００〜８００ｎｍ）のみでも光触媒活性を発現することを特徴とする酸化チタン・酸化タングステン複合光触媒微粒子分散液の製造方法。
【請求項９】
上記（３）の工程で使用する酸化タングステン微粒子分散液が、ビーズミルにより、酸化タングステン粉末を水性分散媒中で微粉砕・分散させて製造したものであることを特徴とする請求項８に記載の酸化チタン・酸化タングステン複合光触媒微粒子分散液の製造方法。
【請求項１０】
ビーズミルに使用されるビーズが、直径５〜１００μｍのジルコニア製球状ビーズであることを特徴とする請求項９に記載の酸化チタン・酸化タングステン複合光触媒微粒子分散液の製造方法。
【手続補正２】
【補正対象書類名】明細書
【補正対象項目名】００１６
【補正方法】変更
【補正の内容】
【００１６】
従って、本発明は、下記に示す酸化チタン・酸化タングステン複合光触媒、その製造方法、及び光触媒薄膜を表面に有する部材を提供する。
〔１〕水性分散媒中に、ｉ）ペルオキソチタン成分及び銅成分を含有した酸化チタン微粒子と、ｉｉ）酸化タングステン微粒子との２種類の光触媒微粒子が分散されている酸化チタン・酸化タングステン複合光触媒微粒子分散液であって、
ｉ）の酸化チタン微粒子中に銅成分が固溶されており、
ｉ）の酸化チタン微粒子中のペルオキソチタン成分の含有量が、酸化チタン微粒子の全量に対して０．０５〜２質量％であり、
ｉ）の酸化チタン微粒子及びｉｉ）の酸化タングステン微粒子の分散径が、レーザー光を用いた動的散乱法により測定される体積基準の５０％累積分布径（Ｄ50）で、それぞれ５〜３０ｎｍ及び５〜１，０００ｎｍであって、
可視光（４００〜８００ｎｍ）のみでも光触媒活性を発現することを特徴とする酸化チタン・酸化タングステン複合光触媒微粒子分散液。
〔２〕ｉ）の酸化チタン微粒子中の銅成分の含有量が、酸化チタンとのモル比（Ｔｉ／Ｃｕ）で１〜１，０００であることを特徴とする〔１〕に記載の酸化チタン・酸化タングステン複合光触媒微粒子分散液。
〔３〕ｉ）の酸化チタン微粒子に、３ｍＷ／ｃｍ2、ピーク波長３６５ｎｍの紫外線を２００時間照射するか、又は５００℃下２時間加熱して劣化処理した後であっても、前記劣化処理前に対して、
エネルギー９，０００ｅＶ近傍のＣｕ−Ｋ端ＸＡＦＳ（Ｘ線吸収端微細構造）スペクトルの測定において、
１）ＸＡＮＥＳ（Ｘ線吸収端近傍構造）スペクトルの８，９７０〜９，０００ｅＶの範囲内に認められる吸収スペクトルの極大ピークについて、相対吸収量が０．１以上変化せず、かつ吸収エネルギー値が５％以上変化せず、
２）同測定結果のｋ3χ（ｋ）Ｃｕ−Ｋ端ＥＸＡＦＳ（広域Ｘ線吸収微細構造）スペクトルを高速フーリエ変換して得られる動径構造関数において、Ｃｕの第１〜第２配位圏と判断される２〜３Åの範囲内の極大ピーク位置が５％以上変化しないこと
の２つを同時に満たすことを特徴とする〔１〕又は〔２〕に記載の酸化チタン・酸化タングステン複合光触媒微粒子分散液。
〔４〕更に、バインダーを含有することを特徴とする〔１〕〜〔３〕のいずれかに記載の酸化チタン・酸化タングステン複合光触媒微粒子分散液。
〔５〕バインダーが、ケイ素化合物系バインダーであることを特徴とする〔４〕に記載の酸化チタン・酸化タングステン複合光触媒微粒子分散液。
〔６〕ケイ素化合物系バインダーが、固体状又は液体状のケイ素化合物を水性分散媒中に含んでなるケイ素化合物の、コロイド分散液、溶液又はエマルジョンであって、コロイダルシリカ；ケイ酸塩類溶液；シラン、シロキサン加水分解物エマルジョン；シリコーン樹脂エマルジョン；シリコーン樹脂とアクリル樹脂又はウレタン樹脂との共重合体のエマルジョンから選ばれるものであることを特徴とする〔５〕に記載の酸化チタン・酸化タングステン複合光触媒微粒子分散液。
〔７〕〔１〕〜〔６〕のいずれかに記載の酸化チタン・酸化タングステン複合光触媒微粒子分散液を用いて形成される光触媒薄膜を表面に有する部材。
〔８〕（１）原料チタン化合物、銅化合物、塩基性物質、過酸化水素及び水性分散媒から、銅化合物を含有した前駆体水溶液を製造する工程、
（２）上記（１）の工程で製造した銅化合物を含有した前駆体水溶液を、０．１２〜４．５ＭＰａ下、８０〜２５０℃で１〜３００分間加熱し、銅含有酸化チタン微粒子分散液を得る工程、
（３）上記（２）の工程で製造した銅含有酸化チタン微粒子分散液と、酸化タングステン微粒子分散液とを混合する工程
を有する酸化チタン・酸化タングステン複合光触媒微粒子分散液の製造方法であって、
上記（２）の工程の酸化チタン微粒子中に銅成分が固溶されており、
上記（２）の工程の酸化チタン微粒子中のペルオキソチタン成分の含有量が、酸化チタン微粒子の全量に対して０．０５〜２質量％であり、
上記（３）の工程の酸化チタン微粒子及び酸化タングステン微粒子の分散径が、レーザー光を用いた動的散乱法により測定される体積基準の５０％累積分布径（Ｄ50）で、それぞれ５〜３０ｎｍ及び５〜１，０００ｎｍであって、
可視光（４００〜８００ｎｍ）のみでも光触媒活性を発現することを特徴とする酸化チタン・酸化タングステン複合光触媒微粒子分散液の製造方法。
〔９〕上記（３）の工程で使用する酸化タングステン微粒子分散液が、ビーズミルにより、酸化タングステン粉末を水性分散媒中で微粉砕・分散させて製造したものであることを特徴とする〔８〕に記載の酸化チタン・酸化タングステン複合光触媒微粒子分散液の製造方法。
〔１０〕
ビーズミルに使用されるビーズが、直径５〜１００μｍのジルコニア製球状ビーズであることを特徴とする〔９〕に記載の酸化チタン・酸化タングステン複合光触媒微粒子分散液の製造方法。
【国際調査報告】
2015056556.tif 000005
2015056556.tif 000006
2015056556.tif 000007
2015056556.tif 000008